(57)【特許請求の範囲】
【請求項１】
液相法によって、一次粒子径がナノメートルオーダである金属水酸化物粒子を製造する金属水酸化物粒子の製造方法であって、
常温かつ常圧下にて、前記金属水酸化物の原料となる金属イオンが存在する水溶液にアミノアルコール類を添加して前記水溶液のｐＨを８以上とした後、一定の時間間隔で、前記水溶液に対して前記金属イオンを１回以上投入することにより、前記水溶液中に前記金属水酸化物粒子を生成し、
前記時間間隔を５時間以上２４時間以内とすることを特徴とする金属水酸化物粒子の製造方法。
【請求項２】
前記金属イオンは、Ａｌ、Ｚｒ、Ｃｅ、Ｔｉのいずれか１種以上のイオンであることを特徴とする請求項１に記載の金属水酸化物粒子の製造方法。
【発明の詳細な説明】
【技術分野】
【０００１】
本発明は、一次粒子径がナノメートルオーダである金属水酸化物粒子を製造する金属水酸化物の製造方法に関し、このような金属水酸化物粒子は、例えば、自動車排ガス用の助触媒粒子、空気質浄化用の光触媒粒子などに適用できるものである。
【背景技術】
【０００２】
自動車用触媒粒子としては、助触媒粒子として酸化セリウムや酸化セリウム・酸化ジルコニウム固溶体などの金属酸化物粒子が使われ、空気質浄化用の光触媒粒子としては、酸化チタンなどの金属酸化物粒子が使われている（例えば、特許文献１参照）。そして、このような金属酸化物粒子の製造方法としては、固相法、液相法、気相法の様々な手法がある（例えば、特許文献１参照）。
【０００３】
近年、粒子の結晶サイズすなわち一次粒子径をナノメートルオーダに微細化することで、表面積が急激に増加し、バルク体には見られない効果（ナノサイズ効果）を発現することが明らかになってきており、金属酸化物においても、ナノサイズ化することで、従来にはない高付加価値が発現する可能性があると言われている。
【特許文献１】特開２００１−３４８２２３号公報
【発明の開示】
【発明が解決しようとする課題】
【０００４】
しかし、従来の金属酸化物粒子の製造方法では、前駆体を高温で焼成する、高圧下で処理する等の必要があるため、粒径がナノメートルオーダの金属酸化物粒子の製造が困難であった。
【０００５】
具体例をあげると、固相法では、酸化物前駆体を５００℃以上で焼成することで、金属酸化物を生成するが、高温焼成する必要があるため、結晶成長し、金属酸化物の粒径はマイクロオーダとなり、ナノサイズ効果を発現するのは困難である。
【０００６】
また、従来の液相法では、溶液内で金属イオンが分散した状態から反応が開始するので、固相法よりも、粒径を小さくすることは可能であるが、例えば、共沈法の場合、生成した金属酸化物粒子の粒径がマイクロオーダと大きくなってしまったり、生成した金属酸化物粒子が凝集してしまったりするため、ナノメートルオーダの金属酸化物粒子の製造が困難であった。
【０００７】
一方、気相法では、最も理想的な金属酸化物ナノ粒子が作り易いが、生産性などに課題も多く、また、ナノ粒子の二次凝集化が強く、気相状態で製造したナノ粒子を例えば溶媒に分散させようとすると、二次凝集してしまうなどの課題があった。
【０００８】
これら従来の工法で製造した金属酸化物粒子の二次凝集を解砕する手段もあるが、結晶成長してしまった粒子の場合、一次粒径以下には微粒化することが困難であること、一次粒子径が小さいものでも、製造工程数が増加したり、所望の粒子径にすることが困難であったり等の問題点があるため、新たな製造方法を探索する必要があった。
【０００９】
本発明は、上記事情に鑑みてなされたものであり、金属水酸化物粒子を製造するにあたって、常温かつ常圧下にて、一次粒子径がナノメートルオーダであって、所望の粒子径である金属水酸化物粒子を製造することを目的とする。
【課題を解決するための手段】
【００１０】
上記目的を達成するため、請求項１に記載の発明は、常温かつ常圧下にて、金属水酸化物の原料となる金属イオンが存在する水溶液にアミノアルコール類を添加して前記水溶液のｐＨを８以上とした後、一定の時間間隔で、前記水溶液に対して前記金属イオンを１回以上投入することにより、前記水溶液中に金属水酸化物粒子を生成し、
前記時間間隔を５時間以上２４時間以内とすることを特徴としている。
【００１１】
この発明は、本発明者の実験から得られた知見に基づいて見出されたものであり、このような金属イオンとアミノアルコール類とを反応させる方法によれば、常温かつ常圧下にて、一次粒子径がナノメートルオーダである金属水酸化物粒子を製造することができる。そして、請求項１に記載の発明のように、金属イオンとアミノアルコール類を複数回にわたって反応させることにより、一度生成した金属水酸化物粒子を成長させることができる。したがって、反応回数を任意に設定することで、一次粒子径が所望の大きさである金属水酸化物粒子を製造することができる。
【００１２】
金属イオンとしては、Ａｌ、Ｚｒ、Ｃｅ、Ｔｉのいずれか１種以上のイオンを用いることができる。
【発明を実施するための最良の形態】
【００１５】
（第１実施形態）
本実施形態の製造方法は、共沈法の１種であり、沈殿析出法による粒子の合成を行う液相法に属する方法である。そして、この製造方法は、常温でかつ常圧での合成法であり、加熱源、温度調整を必要としない点で非常に安価な製造法である。
【００１６】
具体的には、金属水酸化物の原料を水溶液に溶解して、この金属水酸化物の金属が水溶液中にイオン状態で存在するようにする。そして、この水溶液に対して、常温かつ常圧下にて、アミノアルコール類を添加する。これにより、金属イオンとアミノアルコール類の反応を開始させる。その後、この反応溶液に対して、金属水酸化物の原料となる金属イオンを含む水溶液を１回以上投入することにより、一次粒子径がナノメートルオーダであって、所望の粒径である金属水酸化物粒子を水溶液中に生成することができる。その後は、水溶液から生成した金属水酸化物粒子のみを分離、洗浄し、生成した金属水酸化物粒子に対して使用形態に応じた処理を施す。
【００１７】
なお、本実施形態では、金属水酸化物の原料となる金属イオンが存在する水溶液に対して、アミノアルコール類を添加しているが、これとは逆に、アミノアルコール類を含む水溶液に対して、金属イオンを投入しても良い。どちらの場合であっても、金属イオンとアミノアルコール類とを１回反応させた後、この反応溶液に金属イオンを１回以上投入することで、２回目以降の反応を生じさせる。
【００１８】
このように、本実施形態では、アミノアルコール類に対して、金属イオンを１度に投入するのではなく、金属イオンを複数回に分割して投入することにより、金属イオンとアミノアルコール類とを複数回にわたって反応させている。
【００１９】
ここで、金属水酸化物の原料となる金属元素種としては、アルカリ金属類、アルカリ土類金属類、遷移金属類、ランタノイド金属類、典型金属類を用いることができ、水溶液中にイオン状態で溶解できる金属種であれば、金属水酸化物を製造することは可能である。
【００２０】
より望ましくは、Ｃｅ、Ｚｒ、Ｔｉ、Ｆｅ、Ａｌ、Ｉｎ、Ｃａ、Ｍｇ、Ｍｎ、Ｃｏ、Ｎｉ、Ｌａ、Ｃｕ等を用いれば、容易に金属水酸化物を製造することが可能である。また、これらを用いれば、金属水酸化物を焼成することで、ＣｅＯ２、ＺｒＯ２、ＴｉＯ２、Ｆｅ２Ｏ３、Ａｌ２Ｏ３、Ｉｎ２Ｏ３、ＣａＯ、ＭｇＯ、ＭｎＯ２、ＣｏＯ、ＮｉＯ、Ｌａ２Ｏ３から選ばれる１種の酸化物粒子、あるいは、２種以上の固溶酸化物粒子を製造することが可能である。
【００２１】
これらについては、水溶液中に金属イオンを１種溶解させておけば、単金属酸化物が製造可能であり、金属イオンを２種以上溶解させておけば、２種以上からなる固溶体・混合体が製造できる。
【００２２】
なお、遷移金属の場合、多くのイオン価数を取り得るが、多くの場合、最安定な価数を取り易く、また、出発原料である金属イオンの価数に影響されることが多い。
【００２３】
また、金属イオンの原料としては、水溶液に溶解するものであれば、特に問題ないが、望ましくは、硝酸塩、水酸化物、塩化物、硫酸塩が良い。
【００２４】
アミノアルコール類は、共沈剤として用いるものであり、水に溶解できるものであれば、特に問題ないが、例えば、モノエタノールアミン、ジエタノールアミン、トリエタノールアミン、モノプロパノールアミン、ジプロパノールアミン、トリプロパノールアミン等を用いることが溶解性、粘性の面から望ましい。
【００２５】
アミノアルコール類を共沈剤として用いた場合に、一次粒子径がナノメートルオーダである金属水酸化物粒子を製造できる詳細なメカニズムは良くわかっていないが、次の２点が主な理由であると考えられる。
【００２６】
第１に、水溶液にアミノアルコール類を添加したときの水酸化物イオンの生成スピードが適度だからである。
【００２７】
ところで、水溶液に添加したときに水酸化物イオンを生成するものとしては、アミノアルコール類の他に、アンモニア水やＮａＯＨなどの金属水酸化物がある。しかし、アンモニアでは、局所排気装置などが必要な上、アンモニアの反応スピードが速いため、生成した結晶粒子が大きくなってしまいナノメートルオーダの粒子を製造することが困難である。また、ＮａＯＨなどの金属水酸化物では、Ｎａイオン等の金属イオンの分離が困難であり、焼成しても、金属水酸化物の金属成分が不純物金属として残存してしまうなどの問題が生じる。これに対して、アミノアルコール類を用いた場合では、金属水酸化物粒子の生成後に、遠心分離や焼成等による不純物の除去が容易である。
【００２８】
第２に、生成した金属水酸化物の表面をアミノアルコールが被覆することで、このアミノアルコールのアミノ基が分散剤として機能するためである。これにより、生成した金属水酸化物の一次粒子の凝集が抑制されていると推測される。なお、水溶液中の生成した金属水酸化物の表面がアミノアルコールで被覆されていることを、本発明者のＧＣ−ＭＳによる分析結果より確認している。
【００２９】
また、水溶液にアミノアルコール類を添加する際では、アミノアルコール類を添加した後の水溶液のｐＨが８以上となるようにする。これは、水溶液のｐＨが８よりも小さいと、水酸化物イオン濃度が低いために、金属水酸化物粒子が生成しないという本発明者による実験結果に基づくものである。
【００３０】
また、アミノアルコール類を添加した後の反応溶液に金属イオンを複数回投入する際では、アミノアルコール類を添加した後、所定の時間経過後に、金属イオンを投入し、先の所定時間と同じ時間経過後に、再び、金属イオンを投入する。このように、所定の時間間隔をもって反応溶液に金属イオンを複数回投入する。このようにして、金属イオンとアミノアルコール類とを複数回にわたって反応させることで、所望の粒径である金属水酸化物粒子を水溶液中に生成することができる。
【００３１】
ところで、本実施形態と異なり、金属イオンとアミノアルコール類とを１回のみ反応させて金属水酸化物粒子を生成する方法では、金属イオンとアミノアルコール類とがすぐに反応して金属水酸化物粒子が生成してしまうため、金属イオンとアミノアルコール類の反応量を変更しても、生成する金属水酸化物粒子の数が変動するだけであり、生成する金属水酸化物粒子の粒径を制御することができなかった。
【００３２】
これに対して、本実施形態のように、金属イオンとアミノアルコール類とを複数回反応させた場合では、まず、金属イオンとアミノアルコールとの反応によって金属水酸化物粒子が生成し、その後の金属イオンとアミノアルコールとの反応により、先に生成した金属水酸化物粒子を種として、この種を成長させることができ、金属イオンとアミノアルコール類とを１回のみ反応させた場合と比較して、粒径が大きな金属水酸化物粒子が製造できることを本発明者の実験より見出した。
【００３３】
したがって、金属イオンを１回以上投入する際の投入回数、すなわち、金属イオンとアミノアルコール類との反応回数を任意に設定することで、一次粒子径が所望の大きさである金属水酸化物粒子を製造することができる。
【００３４】
なお、アミノアルコール類は、金属イオンを金属水酸化物にするために必要であるゆえ、少なくとも、反応に用いる金属イオン全体と同等以上のモル当量であればよい。また、金属イオンを含有する水溶液を反応溶液に複数回投入する際の時間間隔は、一定であることが望ましく、さらに、金属イオンが水酸化物化するのに要する時間であることが望ましい。
【００３５】
また、水溶液から生成した金属水酸化物粒子のみを分離、洗浄する際では、遠心分離機等を用いて金属水酸化物粒子を分離する。これにより、金属水酸化物粒子生成後の水溶液中に混在する出発原料に由来する硝酸イオン、塩化物イオンなどや反応開始剤に由来する有機物等の不純物を除去する。
【００３６】
また、金属水酸化物粒子に対して使用形態に応じた処理として、例えば、金属水酸化物粒子を乾燥粉体として使用する場合は、金属水酸化物粒子を乾燥、焼成し、金属水酸化物粒子をペーストとして使用する場合は、洗浄後の金属水酸化物粒子を水に再分散させる。焼成する際の焼成条件は、例えば、８００℃−５時間である。また、再分散させる際では、例えば、ｐＨを１−４にコントロールし、超音波を照射することで、より効果的に、金属水酸化物粒子を高分散させることが可能である。
【００３７】
（他の実施形態）
第１実施形態では、アミノアルコール類に対して、金属イオンを複数回分割して投入することで、金属イオンとアミノアルコール類とを複数回反応させていたが、これに限らず、原料として用いる全ての金属イオンを含む水溶液に対して、アミノアルコール類を複数回に分割して投入したり、原料として用いる金属イオンとアミノアルコール類との両方を複数回に分割して反応溶液に投入したりしても良い。
【００３８】
以下に、第１実施形態における実施例と比較例を記載するが、これらは一例であり、より多くの金属水酸化物に適用可能であることは言うまでもない。
【実施例１】
【００３９】
ビーカを用いて、金属水酸化物の原料としての硝酸アルミニウム１１．２５ｇを水１７００ｍｌに溶解させた。続いて、この水溶液を攪拌子で攪拌しながら、アミノアルコール類としてのジエタノールアミンを８０ｍｌ添加し、攪拌子で２４時間攪拌した。このとき、ジエタノールアミン添加後の水溶液のｐＨは９であった。その後、硝酸アルミニウム１１．２５ｇを溶解させた水１００ｍｌを反応溶液中へ投入し、この反応溶液を攪拌子で２４時間攪拌する工程を計３回繰り返すことで、水溶液中に生成物を得た。その後、遠心分離にて、生成物を分離し、水による洗浄を３回繰り返した後に、乾燥させて、ナノメートルオーダの金属水酸化物粒子を得た。
【００４０】
このように、本実施例では、金属イオンとアミノアルコール類とを反応させた後、この反応溶液に金属イオンを３回投入している。また、本実施例で用いたジエタノールアミンの量は、反応に用いたアルミニウムイオンの総モル数に対して２モル当量に相当している。また、本実施例では、２４時間間隔で金属イオンとアミノアルコール類とを複数回反応させている。
【実施例２】
【００４１】
硝酸アルミニウム１１．２５ｇを溶解させた水１００ｍｌを反応溶液中へ投入し、この反応溶液を攪拌子で２４時間攪拌する工程の繰り返し回数を３回から２回に変更した以外は、実施例１と同様である。
【実施例３】
【００４２】
硝酸アルミニウム１１．２５ｇを溶解させた水１００ｍｌを反応溶液中へ投入し、この反応溶液を攪拌子で２４時間攪拌する工程の繰り返し回数を３回から１回に変更した以外は、実施例１と同様である。（比較例１）
比較例１は、実施例１〜３との比較のために実施したものであり、硝酸アルミニウム１１．２５ｇを溶解させた水１００ｍｌを反応溶液中へ投入し、この反応溶液を攪拌子で２４時間攪拌する工程を省略した以外は、実施例１と同様である。
【実施例４】
【００４３】
用いたジエタノールアミンの量を８０ｍｌから４０ｍｌに変更した以外は、実施例１と同様である。
【実施例５】
【００４４】
アミノアルコール類として、ジエタノールアミンを用いる代わりに、モノエタノールアミンを用いたこと以外は、実施例１と同様である。（比較例２）
比較例２は、実施例５との比較のために実施したものであり、アミノアルコール類として、ジエタノールアミンを用いる代わりに、モノエタノールアミンを用いたこと以外は、比較例１と同様である。
【実施例６】
【００４５】
アミノアルコール類として、ジエタノールアミンを用いる代わりに、トリエタノールアミンを用いたこと以外は、実施例１と同様である。（比較例３）
比較例３は、実施例６との比較のために実施したものであり、アミノアルコール類として、ジエタノールアミンを用いる代わりに、トリエタノールアミンを用いたこと以外は、比較例１と同様である。
【実施例７】
【００４６】
金属水酸化物の原料として、硝酸アルミニウムの代わりに、オキシ硝酸ジルコニウムを用いたこと以外は、実施例１と同様である。（比較例４）
比較例４は、実施例７との比較のために実施したものであり、金属水酸化物の原料として、硝酸アルミニウムの代わりに、オキシ硝酸ジルコニウムを用いたこと以外は、比較例１と同様である。
【実施例８】
【００４７】
金属水酸化物の原料として、硝酸アルミニウムの代わりに、硝酸セリウムとオキシ硝酸ジルコニウムをモル比で５：５としたものを用いたこと以外は、実施例１と同様である。（比較例５）
比較例５は、実施例８との比較のために実施したものであり、金属水酸化物の原料として、硝酸アルミニウムの代わりに、硝酸セリウムとオキシ硝酸ジルコニウムをモル比で５：５としたものを用いたこと以外は、比較例１と同様である。
【実施例９】
【００４８】
金属水酸化物の原料として、硝酸アルミニウムの代わりに、硝酸セリウムとオキシ硝酸ジルコニウムをモル比で３：７としたものを用いたこと以外は、実施例１と同様である。（比較例６）
比較例６は、実施例９との比較のために実施したものであり、金属水酸化物の原料として、硝酸アルミニウムの代わりに、硝酸セリウムとオキシ硝酸ジルコニウムをモル比で３：７としたものを用いたこと以外は、比較例１と同様である。
【実施例１０】
【００４９】
金属水酸化物の原料として、硝酸アルミニウムの代わりに、硝酸セリウムとオキシ硝酸ジルコニウムをモル比で７：３としたものを用いたこと以外は、実施例１と同様である。（比較例７）
比較例７は、実施例１０との比較のために実施したものであり、金属水酸化物の原料として、硝酸アルミニウムの代わりに、硝酸セリウムとオキシ硝酸ジルコニウムをモル比で７：３としたものを用いたこと以外は、比較例１と同様である。
【実施例１１】
【００５０】
金属水酸化物の原料として、硝酸アルミニウムの代わりに、硝酸第二鉄を用いたこと以外は、実施例１と同様である。（比較例８）
比較例８は、実施例１１との比較のために実施したものであり、金属水酸化物の原料として、硝酸アルミニウムの代わりに、硝酸第二鉄を用いたこと以外は、比較例１と同様である。
【実施例１２】
【００５１】
金属水酸化物の原料として、硝酸アルミニウムの代わりに、硝酸インジウムを用いたこと以外は、実施例１と同様である。（比較例９）
比較例９は、実施例１２との比較のために実施したものであり、金属水酸化物の原料として、硝酸アルミニウムの代わりに、硝酸インジウムを用いたこと以外は、比較例１と同様である。
【実施例１３】
【００５２】
金属水酸化物の原料として、硝酸アルミニウムの代わりに、硝酸チタニウムを用いたこと以外は、実施例１と同様である。（比較例１０）
比較例１０は、実施例１３との比較のために実施したものであり、金属水酸化物の原料として、硝酸アルミニウムの代わりに、硝酸チタニウムを用いたこと以外は、比較例１と同様である。
【実施例１４】
【００５３】
金属水酸化物の原料として、硝酸アルミニウムの代わりに、硝酸セリウムを用いたこと以外は、実施例１と同様である。（比較例１１）
比較例１１は、実施例１４との比較のために実施したものであり、金属水酸化物の原料として、硝酸アルミニウムの代わりに、硝酸セリウムを用いたこと以外は、比較例１と同様である。
【００５４】
図１に、上記各実施例および比較例にて得られた金属水酸化物の分析結果を示す。分析項目は、一般的な算出方法を用いた収率の算出、ＴＥＭ観察による一次粒径の測定、ＸＲＦ測定による金属元素の検出、ＸＲＤ測定による結晶の同定である。
【００５５】
金属イオンとアミノアルコール類とを反応させた後の反応溶液に金属イオンを投入する回数が異なる実施例１〜３および比較例１では、いずれにおいても、ＸＲＦ測定によりＡｌ金属が検出されるとともに、ＸＲＤ測定により得られた結晶パターンが、Ａｌ２Ｏ３に由来するものであることが確認できた。なお、ＸＲＤパターンは、ピークがブロード化しており、これは、ナノメートルオーダの粒子による影響、あるいは、結晶化が完全でないためであると考えられる。
【００５６】
さらに、ＴＥＭ観察による金属水酸化物の一次粒径の測定結果については、実施例１では１５〜２０ｎｍ程度であり、実施例２では１０〜１５ｎｍ程度であり、実施例３では５〜１０ｎｍ程度であり、比較例１では５ｎｍ程度であったことから、金属イオンとアミノアルコール類とを反応させた後の反応溶液に金属イオンを投入する回数が多くなるにつれて、生成する金属水酸化物の粒子径が大きくなっていることが確認できた。すなわち、金属イオンとアミノアルコール類とを反応させた後の反応溶液に金属イオンを投入する回数を設定することで、ナノメートルオーダ内であって、所望の粒子径である金属水酸化物粒子を製造できることが確認できた。
【００５７】
また、反応に用いるアミノアルコール類の量が実施例１と異なる実施例４では、実施例１と同様に、ＸＲＦ測定によりＡｌ金属が検出されるとともに、ＸＲＤ測定により得られた結晶パターンが、Ａｌ２Ｏ３に由来するものであることが確認でき、ＴＥＭ観察による一次粒径の測定結果は２０ｎｍ程度であったことから、実施例１に対して、反応に用いる金属イオンの量はそのままで、実施例１よりもアミノアルコール類の添加量を減らしても、生成する金属水酸化物粒子の粒子径は変わらないことが確認できた。
【００５８】
また、実施例５および比較例２においても、実施例１と同様に、ＸＲＦ測定によりＡｌ金属が検出されるとともに、ＸＲＤ測定により得られた結晶パターンが、Ａｌ２Ｏ３に由来するものであることが確認でき、ＴＥＭ観察による一次粒径の測定結果は、実施例５では２０ｎｍ程度であり、比較例２では５ｎｍであったことから、アミノアルコール類としてモノエタノールアミンを用いた場合であっても、実施例１と同様に、金属イオンとアミノアルコール類とを反応させた後の反応溶液に金属イオンを投入することで、金属イオンとアミノアルコール類とを１回のみ反応させる場合と比較して、生成する金属水酸化物の粒子径をナノメートルオーダ内で大きくできることが確認できた。
【００５９】
また、実施例６および比較例３においても、実施例１と同様に、ＸＲＦ測定によりＡｌ金属が検出されるとともに、ＸＲＤ測定により得られた結晶パターンが、Ａｌ２Ｏ３に由来するものであることが確認でき、ＴＥＭ観察による一次粒径の測定結果は、実施例６では２０ｎｍ程度であり、比較例３では５ｎｍであったことから、アミノアルコール類としてトリエタノールアミンを用いた場合であっても、実施例１と同様に、金属イオンとアミノアルコール類とを反応させた後の反応溶液に金属イオンを投入することで、金属イオンとアミノアルコール類とを１回のみ反応させる場合と比較して、生成する金属水酸化物の粒子径をナノメートルオーダ内で大きくできることが確認できた。
【００６０】
また、実施例７および比較例４では、ＸＲＦ測定によりＺｒ金属が検出されるとともに、ＸＲＤ測定により得られた結晶パターンが、ＺｒＯ２に由来するものであることが確認でき、ＴＥＭ観察による一次粒径の測定結果は、実施例７では２０ｎｍ程度であり、比較例４では４ｎｍであったことから、金属水酸化物の原料としてオキシ硝酸ジルコニウムを用いた場合であっても、実施例１と同様に、金属イオンとアミノアルコール類とを反応させた後の反応溶液に金属イオンを投入することで、金属イオンとアミノアルコール類とを１回のみ反応させる場合と比較して、生成する金属水酸化物の粒子径をナノメートルオーダ内で大きくできることが確認できた。
【００６１】
また、実施例８〜１０では、焼成後に得られるＣｅＯ２・ＺｒＯ２固溶体について、配合比を変化させた場合について示したが、いずれの場合においても、ＸＲＦ測定結果より、仕込値に近い配合比で粒子が作製できていることが確認され、ＸＲＤ測定では、単独酸化物ピークは検出されず、固溶体に由来するピークのみが検出され、目的とする粒子が作製されていることを確認した。さらに、実施例８、実施例９、実施例１０は、それぞれ、比較例５、比較例６、比較例７よりもＴＥＭ観察にて測定した一次粒径が大きくなっており、金属水酸化物の原料として硝酸セリウムとオキシ硝酸ジルコニウムを用いた場合においても、実施例１と同様に、金属イオンとアミノアルコール類とを反応させた後の反応溶液に金属イオンを投入することで、金属イオンとアミノアルコール類とを１回のみ反応させる場合と比較して、生成する金属水酸化物の粒子径をナノメートルオーダ内で大きくできることが確認できた。
【００６２】
また、実施例１１および比較例８では、ＸＲＦ測定によりＦｅ金属が検出されるとともに、ＸＲＤ測定により得られた結晶パターンが、Ｆｅ２Ｏ３に由来するものであることが確認でき、ＴＥＭ観察による一次粒径の測定結果は、実施例１１では２５ｎｍ程度であり、比較例８では５ｎｍであったことから、金属水酸化物の原料として硝酸第二鉄を用いた場合であっても、実施例１と同様に、金属イオンとアミノアルコール類とを反応させた後の反応溶液に金属イオンを投入することで、金属イオンとアミノアルコール類とを１回のみ反応させる場合と比較して、生成する金属水酸化物の粒子径をナノメートルオーダ内で大きくできることが確認できた。
【００６３】
また、実施例１２および比較例９では、ＸＲＦ測定によりＩｎ金属が検出されるとともに、ＸＲＤ測定により得られた結晶パターンが、Ｉｎ２Ｏ３に由来するものであることが確認でき、ＴＥＭ観察による一次粒径の測定結果は、実施例１２では２５ｎｍ程度であり、比較例９では５ｎｍであったことから、金属水酸化物の原料として硝酸インジウムを用いた場合であっても、実施例１と同様に、金属イオンとアミノアルコール類とを反応させた後の反応溶液に金属イオンを投入することで、金属イオンとアミノアルコール類とを１回のみ反応させる場合と比較して、生成する金属水酸化物の粒子径をナノメートルオーダ内で大きくできることが確認できた。
【００６４】
また、実施例１３および比較例１０では、ＸＲＦ測定によりＴｉ金属が検出されるとともに、ＸＲＤ測定により得られた結晶パターンが、ＴｉＯ２に由来するものであることが確認でき、ＴＥＭ観察による一次粒径の測定結果は、実施例１３では２０ｎｍ程度であり、比較例１０では４ｎｍであったことから、金属水酸化物の原料として硝酸チタニウムを用いた場合であっても、実施例１と同様に、金属イオンとアミノアルコール類とを反応させた後の反応溶液に金属イオンを投入することで、金属イオンとアミノアルコール類とを１回のみ反応させる場合と比較して、生成する金属水酸化物の粒子径をナノメートルオーダ内で大きくできることが確認できた。
【００６５】
また、実施例１４および比較例１１では、ＸＲＦ測定によりＣｅ金属が検出されるとともに、ＸＲＤ測定により得られた結晶パターンが、ＣｅＯ２に由来するものであることが確認でき、ＴＥＭ観察による一次粒径の測定結果は、実施例１４では１５−２０ｎｍ程度であり、比較例１１１では３−４ｎｍであったことから、金属水酸化物の原料として硝酸セリウムを用いた場合であっても、実施例１と同様に、金属イオンとアミノアルコール類とを反応させた後の反応溶液に金属イオンを投入することで、金属イオンとアミノアルコール類とを１回のみ反応させる場合と比較して、生成する金属水酸化物の粒子径をナノメートルオーダ内で大きくできることが確認できた。
【００６６】
また、いずれの実施例においても、収率も比較的良好であり、一次粒径がナノメートルオーダの金属水酸化物が、常温常圧で可能であることを示している。
【００６７】
以上の結果から、従来の高温焼成などの工程を行わなくても、ナノメートルオーダの金属水酸化物粒子が製造でき、さらに、金属イオンとアミノアルコール類とを反応させた後の反応溶液に金属イオンを投入する回数を任意に設定することで、ナノメートルオーダ内であって、所望の粒子径である金属水酸化物粒子を製造できることが確認できた。
【００６８】
なお、上記実施例では、金属イオンの投入間隔を２４時間としていたが、５時間以上であれば、それぞれ所望の粒子径の金属水酸化物粒子を得ることができる。
【図面の簡単な説明】
【００６９】
【図１】実施例１〜１４および比較例１〜１１にて製造された金属水酸化物粒子の分析結果を示す図表である。
【図１】
0004803171.tif 000002